(57)【要約】【課題】高透過率を長期に亘って維持することができると共に、耐熱性、耐光性、耐摩耗性、耐薬品性等の特性に優れる照明器具の前面カバーを提供する。【解決手段】基材の表面に表面層を設けて形成される照明器具の前面カバーに関する。表面層は、ジメチルシロキサン基とパーフルオロアルキル基の少なくとも一方を有するアクリル樹脂を含む樹脂組成物からなる。そして表面層は、全表面自由エネルギーが３０ｍＪ/ｍ２以下でかつ、極性力成分と分散力成分の２成分に分割した際の分散力成分の表面自由エネルギーが２５ｍＪ/ｍ２以下であり、屈折率が基材よりも小さいことを特徴とする。【選択図】なし【特許請求の範囲】
【請求項１】
基材の表面に表面層を設けて形成される照明器具の前面カバーであって、表面層は、ジメチルシロキサン基とパーフルオロアルキル基の少なくとも一方を有するアクリル樹脂を含む樹脂組成物からなり、全表面自由エネルギーが３０ｍＪ/ｍ２以下でかつ、極性力成分と分散力成分の２成分に分割した際の分散力成分の表面自由エネルギーが２５ｍＪ/ｍ２以下であり、屈折率が基材よりも小さいことを特徴とする照明器具の前面カバー。
【請求項２】
表面層を形成する樹脂組成物が、上記アクリル樹脂１００質量部に対して、３官能と４官能の少なくとも一方のアルコキシシランを２０〜２００質量部含有することを特徴とする請求項１に記載の照明器具の前面カバー。
【請求項３】
上記アクリル樹脂は架橋性部位として水酸基を有しており、この水酸基を有するアクリル樹脂の架橋剤として、アミノ樹脂とイソシアネート樹脂の少なくとも１つを有する架橋剤成分が、表面層を形成する樹脂組成物中に含有されていることを特徴とする請求項１又は２に記載の照明器具の前面カバー。
【請求項４】
上記アクリル樹脂は、架橋性部位として水酸基とアルコキシ基の両方を有しており、このアクリル樹脂１００質量部に対して３官能のアルコキシシランを１０〜１００質量部、４官能のアルコキシシランを１０〜１００質量部の量で、表面層を形成する樹脂組成物中に含有されていることを特徴とする請求項１又は２に記載の照明器具の前面カバー。
【請求項５】
請求項１乃至４のいずれか１項に記載の前面カバーを備えて成ることを特徴とする照明器具。
【発明の詳細な説明】
【技術分野】
【０００１】
本発明は、照明器具のグローブなど前面カバーに関するものであり、またこの前面カバーを備えた照明器具に関するものである。
【背景技術】
【０００２】
照明器具として、ランプなどの光源を保護したり、光源の光を散乱させたりするために、グローブなどの前面カバーで光源を覆うようにしたものがある。このような照明器具の前面カバーは、屋内外の汚れた空気により表面が汚染され易く、表面に汚れが付着すると光源からの光の透過効率が低下する。このため、照明器具の前面カバーに汚れが付着することを防止するため、従来から種々の防汚技術が適用されている。
【０００３】
例えば、前面カバーの表面に光触媒膜を配置することによって自己洗浄性を付与し、きれいな状態を保つ手法が検討されている。このように光触媒膜を表面に配置して自己洗浄機能を発現させることによって、雨水等の水が掛かる場所であれば汚れを水で洗い流して除去することができるものである。しかしこの場合、除去能力を超えて汚れが付着すると、汚れを除去することができないだけでなく、光触媒の親水性に起因する高表面自由エネルギーが汚れの固着力を高め、固着した汚れを除去するのがむしろ困難になる。また屋外の照明を除いては、照明器具のカバーに直接水がかかることが少ないが、その場合には自己洗浄機能は発現せず、汚れを除去することができない。
【０００４】
一方、照明器具は手が届かないような場所に設置されていることが多く、特に近年の長寿命光源を用いた照明器具ではメンテナンスが定期的に行なわれなくなっている。そのため、長期に亘って高照度を維持するために、前面カバーが高透過率を維持することが必要である。そこで、前面カバーの表面エネルギーを制御することによって汚れの付着性を制御し、汚れが付着し難くするのに加えて、汚れは点状に均一に付着するようにし、広い面積が汚れで覆われないようにすることで、前面カバーの高透過率を長期に亘って確保して、高照度を維持できるようにすることが検討されている。
【０００５】
例えば、表面自由エネルギーを低く制御する技術としては、重合性シリコーン含有モノマーとラジカル重合性モノマーとを共重合したシリコーンを結合鎖の一部とする高分子を含む組成物から作製される被膜を、基材の表面に表面層として形成することによって、低表面エネルギーを実現して水滴の滑落性を高めるようにしたもの（特許文献１参照）や、ケイ素含有化合物とフッ素含有化合物とをゾルゲル反応により反応させて形成される塗膜を表面層として基材の表面に形成するようにしたもの（特許文献２参照）を、挙げることができる。
【０００６】
しかし、特許文献１では耐熱性があまり高くない材料が用いられているために、光源からの発熱が作用する照明器具には不向きであり、しかもスチレン等の芳香族系化合物が使われているので被膜の屈折率が高く、この被膜を照明器具の前面カバーに表面層として形成すると、界面反射が起こり易くなるために高い透過率が得られなくなるという問題がある。
【０００７】
また特許文献２は、撥水性のシランカップリング剤をゾルゲル反応で結合させて塗膜を形成するようにしたものであるが、この方法であると高い耐摩耗性を得ることができないうえ、１００％の無機物であるために耐薬品性が弱いという問題がある。
【先行技術文献】
【特許文献】
【０００８】
【特許文献１】特開２０００−２３００６０号公報
【特許文献２】特開２００３−１４７２０２号公報
【発明の概要】
【発明が解決しようとする課題】
【０００９】
本発明は上記の点に鑑みてなされたものであり、高透過率を長期に亘って維持することができると共に、耐熱性、耐光性、耐摩耗性、耐薬品性等の特性に優れ、光学特性の経時的劣化防止と表面層による低下抑止とを両立することができる照明器具の前面カバー及び照明器具を提供することを目的とするものである。
【課題を解決するための手段】
【００１０】
本発明は、基材の表面に表面層を設けて形成される照明器具の前面カバーに関するものであり、表面層は、ジメチルシロキサン基とパーフルオロアルキル基の少なくとも一方を有するアクリル樹脂を含む樹脂組成物からなり、全表面自由エネルギーが３０ｍＪ/ｍ２以下でかつ、極性力成分と分散力成分の２成分に分割した際の分散力成分の表面自由エネルギーが２５ｍＪ/ｍ２以下であり、屈折率が基材よりも小さいことを特徴とするものである。
【００１１】
ジメチルシロキサン基やパーフルオロアルキル基を結合鎖の一部とするアクリル樹脂で表面層を形成することによって、汚れが付着し難く、しかも耐熱性、耐光性、耐摩耗性、耐薬品性等の特性に優れた表面を形成することができるものであり、また表面層の全表面自由エネルギーが３０ｍＪ/ｍ２以下でかつ、分散力成分の表面自由エネルギーが２５ｍＪ/ｍ２以下であることによって、表面層に汚れは点状に均一に付着することになり、広い面積が汚れで覆われないようにすることができ、長期に亘って前面カバーの高透過率を確保して、照明器具の高照度を保つことができるものである。さらに、表面層は基材の屈折率よりも小さいものであって、表面層と基材の２層間の界面反射を低減して、前面カバーの高透過率を確保することができるものである。
【００１２】
また本発明は、表面層を形成する樹脂組成物が、上記アクリル樹脂１００質量部に対して、３官能と４官能の少なくとも一方のアルコキシシランを２０〜２００質量部含有することを特徴とするものである。
【００１３】
このように３官能や４官能のアルコキシシランを含有することによって、表面層の耐熱性を向上することができるものである。
【００１４】
また本発明において、上記アクリル樹脂は架橋性部位として水酸基を有しており、この水酸基を有するアクリル樹脂の架橋剤として、アミノ樹脂とイソシアネート樹脂の少なくとも１つを有する架橋剤成分が、表面層を形成する樹脂組成物中に含有されていることを特徴とするものである。
【００１５】
アクリル樹脂の水酸基にアミノ樹脂やイソシアネート樹脂を架橋反応させることによって、アクリル樹脂を架橋させて硬化させることができ、表面層の耐薬品性や耐摩耗性を向上することができるものである。
【００１６】
また本発明において、上記アクリル樹脂は、架橋性部位として水酸基とアルコキシ基の両方を有しており、このアクリル樹脂１００質量部に対して３官能のアルコキシシランを１０〜１００質量部、４官能のアルコキシシランを１０〜１００質量部の量で、表面層を形成する樹脂組成物中に含有されていることを特徴とするものである。
【００１７】
アクリル樹脂を３官能のアルコキシシランと４官能のアルコキシシランを併用して架橋して硬化させることによって、表面層の耐熱性や耐光性などを向上することができるものである。
【００１８】
そして本発明に係る照明器具は、上記の前面カバーを備えて形成されたものである。
【発明の効果】
【００１９】
本発明によれば、ジメチルシロキサン基やパーフルオロアルキル基を有するアクリル樹脂を含む樹脂組成物で表面層を形成することによって、汚れが付着し難く、しかも耐熱性、耐光性、耐摩耗性、耐薬品性等の特性に優れた表面を形成することができるものであり、また表面層の全表面自由エネルギーが３０ｍＪ/ｍ２以下でかつ、分散力成分の表面自由エネルギーが２５ｍＪ/ｍ２以下であることによって、表面層に汚れは点状に均一に付着することになり、広い面積が汚れで覆われないようにすることができ、長期に亘って前面カバーの高透過率を確保して、照明器具の高照度を保つことができるものである。さらに、表面層は基材の屈折率よりも小さいものであって、空気と表面層と基材のそれぞれの界面反射を低減して、前面カバーの高透過率を確保することができるものである。そしてこの結果、光学特性の経時的劣化防止と表面層による低下抑止とを両立することができる照明器具の前面カバーを提供することができるものである。
【発明を実施するための形態】
【００２０】
以下、本発明の実施の形態を説明する。
【００２１】
本発明が適用される照明器具は、透光性のカバーが前面カバーとして設けられているものであればよく、なんら限定されるものではないが、雨が直接かからず自己洗浄効果が期待できないところに設置される照明器具に適用すると、より有効である。具体的には、公共施設や商業施設、工場、マンションや戸建集宅における屋内やエントランス、軒下等に設置されるものを挙げることができ、器具形態としては、ベースライト、シーリングライト、ブラケット、スポットライト、ダウンライト、トンネル灯などを挙げることができる。
【００２２】
また前面カバーとは、ランプなどの光源の保護や飛散防止、汚染防止などのために、光源の前面でかつ光を取り出す方向に配置したカバーや、意匠性を目的として光源の周りに傘状、筒状、半球状に被せたカバーなどを指すが、勿論これらに限定されるものではない。前面カバーの基材を形成する材料についても透光性の材料であればよいものであって、特に限定されるものではなく、光源から発せられる熱や紫外線の程度、あるいは設置される環境等に応じて適宜選択されるものであり、例えば高耐熱・耐光を要求される用途ではホウ珪酸ガラス、水晶等の酸化ケイ素主体のものやサファイヤなどの酸化アルミ主体のものなどの無機系材料が主として用いられる。耐熱性の要求が比較的低い用途であれば、ＰＭＭＡなどのアクリル樹脂、ポリカーボネート、ポリスチレン等の透明性の有機系材料が用いられる。
【００２３】
本発明に係る照明器具の前面カバーは、これらの材料で作製される基材の表面に表面層を積層することによって形成されるものであり、以下、この表面層を形成する樹脂組成物について説明する。
【００２４】
樹脂組成物は表面層のマトリックスを形成する主成分としてアクリル樹脂を含有するものであり、このアクリル樹脂として本発明では、ジメチルシロキサン基やパーフルオロアルキル基を分子骨格中に側鎖として有する分子構造のものを用いるものである。ジメチルシロキサン基とパーフルオロアルキル基はいずれか一方を有するものであってもよく、両方を有するものであってもよい。
【００２５】
ジメチルシロキサン基としては次の構造式で表されるものを用いることができる。
【００２６】
【化１】
2010232160.tif 000002
【００２７】
またパーフルオロアルキル基は、炭素数が３〜９のものが好ましく、より好ましくは５〜９であり、さらに好ましくは６〜８である。このようなパーフルオロアルキル基としては、例えば、パーフルオロプロピル基、パーフルオロブチル基、パーフルオロペンチル基、パーフルオロヘキシル基、パーフルオロヘプチル基、パーフルオロオクチル基、パーフルオロノニル基などが挙げられる。
【００２８】
アクリル樹脂の分子骨格にこのようなジメチルシロキサン基やパーフルオロアルキル基が存在することによって、アクリル樹脂をマトリックス成分として形成される表面層への汚れの付着性を制御して、汚れが付着し難くすることができるのに加えて、また表面自由エネルギーを制御して、汚れが付着する際には、汚れが点状に均一に付着するようにすることができ、広い面積が汚れで覆われないようにすることで、前面カバーの高透過率を確保して、照明器具の高照度を保つことが可能になるものである。
【００２９】
ここで、ジメチルシロキサン基とパーフルオロアルキル基は、両者の合計量が、アクリル樹脂（側鎖も含む）中に１０〜９０質量％の範囲で含有されているのが好ましい。アクリル樹脂中のジメチルシロキサン基やパーフルオロアルキル基の含有量が多すぎると、基材に対する表面層の密着性が低下する傾向がある。逆に含有量が少なすぎると、表面層の表面エネルギーを低下させる効果を有効に得ることができない。このジメチルシロキサン基やパーフルオロアルキル基はアクリル樹脂の分子骨格と直接結合しているため、容易に脱落しないものであり、長期的にも安定して低表面自由エネルギーを維持する表面層を得ることができるものである。
【００３０】
上記のようにジメチルシロキサン基やパーフルオロアルキル基を有するアクリル樹脂で表面層を形成するにあたって、ジメチルシロキサン基やパーフルオロアルキル基によって表面自由エネルギーを制御することができる。ここで、表面自由エネルギーは分散力成分と極性力成分の２成分に分割することができるが、本発明では、分散力成分の表面自由エネルギーと極性力成分の表面自由エネルギーの合計量である全表面自由エネルギーが３０ｍＪ/ｍ２以下となり、且つ、分散力成分の表面自由エネルギーが２５ｍＪ/ｍ２以下となるように、表面層を形成するものである。
【００３１】
すなわち、表面自由エネルギーの分散力成分γsｄおよび極性力成分γsｐは、水およびヨウ化メチレンの接触角θや、表面張力γＬから、Ｆｏｗｋｅｓの式を拡張したＯｗｅｎｓの式およびＹｏｕｎｇの式を組み合わせた次の式で算出することができる。
（１＋cosθ）・γＬ／２＝（γsｄ・γＬｄ）１／２＋（γsｐ・γＬｐ）１／２
照明器具に付着する汚れは、水分だけではなく油分も含んだホコリやゴミ、カーボンカスなどもあり、物質の付着性、ハジキ性と相関が高い全表面自由エネルギーだけではなく、油分等のハジキ性の指標となる表面自由エネルギーの分散力成分も制御することによって、あらゆる汚れの付着性、ハジキ性を制御することができるものである。そして上記のように、前面カバーの基材の表面に形成された表面層の、全表面自由エネルギーが３０ｍＪ/ｍ２以下でかつ、分散力成分の表面自由エネルギーが２５ｍＪ/ｍ２以下であることによって、表面層の濡れ性を低く保って汚れが付着し難くすることができるものであり、さらに表面層に汚れが付着する際には、汚れが点状に均一に付着して、表面層の広い面積が汚れで覆われないようにすることができるものであり、上記のように前面カバーの高透過率を確保して、照明器具の高照度を保つことが可能になるものである。全表面自由エネルギーが３０ｍＪ/ｍ２を超えると、また分散力成分の表面自由エネルギーが２５ｍＪ/ｍ２を超えると、このような効果を十分に得ることができない。このような、表面層における全表面自由エネルギーや分散力成分の表面自由エネルギーの制御は、アクリル樹脂中のジメチルシロキサン基やパーフルオロアルキル基の含有量などを調整することによって、行なうことができるものである。
【００３２】
尚、全表面自由エネルギーや分散力成分の表面自由エネルギーは、小さいほど望ましいので下限は特に設定されないが、全表面自由エネルギーの下限は−ＣＦ３基が六方最密充填したときの値の６．７ｍＪ/ｍ２であり、分散力成分の表面自由エネルギーの下限も６．７ｍＪ/ｍ２である。理想的なモデルとしては理論上６．７ｍＪ/ｍ２まで表面自由エネルギーは下がることは証明されているが、実用に耐えうるレベルの塗膜としては７．８ｍＪ/ｍ２程度が一般的には限界レベルとされている。
【００３３】
本発明において、耐熱性向上のための成分として、表面層を形成する樹脂組成物に、３官能や４官能のアルコキシシランを含有するのが好ましい。３官能アルコキシシランと４官能のアルコキシシランは、いずれか一方を含有するようにしても、両方を含有するようにしても、いずれでもよい。３官能や４官能のアルコキシシランそのままでもよいし、その部分加水分解縮合物でもよく、３官能や４官能のアルコキシシラン及び／又はその部分加水分解縮合物に理論水量以上の水を加えて得られる加水分解縮合物であってもよいものであり、これらの群から選択される１種以上の化合物を使用することができる。
【００３４】
ここで、３官能のアルコキシシランとは、一般式がＲ１−Ｓｉ（ＯＲ２）３［但しＲ１，Ｒ２はアルキル基を表す］で表されるものであり、トリアルコキシシランと呼ばれるケイ素化合物である。このようなケイ素化合物としては、具体的には、メチルトリメトキシシラン、メチルトリエトキシシラン、メチルトリプロポキシシラン、メチルトリイソプロポキシシラン、エチルトリメトキシシラン、エチルトリエトキシシラン、エチルトリプロポキシシラン、エチルトリイソプロポキシシラン、プロピルトリメトキシシラン、プロピルトリエトキシシラン、ブチルトリメトキシシラン、ブチルトリエトキシシラン、ペンチルトリメトキシシラン、ペンチルトリエトキシシラン、ヘキシルトリメトキシシラン、ヘキシルトリエトキシシラン、フェニルトリメトキシシラン、フェニルトリエトキシシラン、フェニルトリプロポキシシラン、フェニルトリイソプロポキシシラン、ベンジルトリメトキシシラン、ベンジルトリエトキシシラン、３−グリシドキシプロピルトリメトキシシラン、３−グリシドキシプロピルトリエトキシシラン、２−（３，４−エポキシシクロヘキシル）エチルトリメトキシシラン、２−（３，４−エポキシシクロヘキシル）エチルトリエトキシシラン、３−メタクリロキシプロピルトリメトキシシラン、３−メタクリロキシプロピルトリエトキシシラン、ビニルトリメトキシシラン、ビニルトリエトキシシラン、３−メルカプトプロピルトリメトキシシラン、３−メルカプトプロピルトリエトキシシラン、３−アミノプロピルトリエトキシシラン、Ｎ−（２−アミノエチル）−３−アミノプロピルトリメトキシシラン、３−ウレイドプロピルトリエトキシシラン等のトリアルコキシシラン化合物が挙げられる。
【００３５】
また、４官能のアルコキシシランとは、オルソケイ酸Ｓｉ（ＯＨ）４の有機エステルであって、一般式がＳｉ（ＯＲ）４［但しＲはアルキル基を表す］で表されるものであり、テトラアルキルシリケートとも呼ばれ、また単にアルキルシリケートと呼ばれることもある。この一般式におけるアルキル基としては、例えば、直鎖状、分岐状または環状のアルキル基、具体的には、メチル基、エチル基、ｎ−プロピル基、ｉ−プロピル基、ｎ−ブチル基、ｉ−ブチル基、ｔ−ブチル基、ｎ−ペンチル基、ｉ−ペンチル基、ネオペンチル基、ヘキシル基、オクチル基などが挙げられる。これらのアルキル基の有する水素原子の一部をフッ素原子で置換したフッ素化アルキル基であってもよく、また各アルキル基は同一であっても異なっていてもよい。本発明において４官能のアルコキシシランとしては、これらのなかでも、テトラメトキシシラン、テトラエトキシシラン、テトラｎ−プロポキシシラン、テトライソプロポキシシラン、テトラｎ−ブトキシシラン、テトライソブトキシシラン、テトラｓｅｃ−ブトキシシラン又はテトラｔ−ブトキシシランが好適に使用される。
【００３６】
３官能及び４官能のいずれにおいても、特に炭素数１〜４のアルキル基が好適である。表面層における低表面自由エネルギーの発現や、架橋性、耐薬品性等の面からは、メチル基とエチル基の少なくとも一方が好ましく、全てのアルキル基がメチル基であることが更に好ましい。炭素数が４を超えるアルキル基の場合は、本発明の樹脂組成物を均一なコーティング液とするために必要な有機溶剤の量が多くなる場合があり、加えて加水分解性が乏しく、得られる表面層の塗膜のＳｉＯＨ基（シラノール基）の生成が著しく緩慢となり、架橋性が悪くなる傾向がある。
【００３７】
また４官能アルコキシシランの部分加水分解縮合物としては、例えば、テトラメトキシシランの部分加水分解縮合物であるポリメトキシポリシロキサンとして、三菱化学（株）製の「ＭＫＣシリケートＭＳ５１」や「ＭＫＣシリケートＭＳ５６」等を挙げることができる。
【００３８】
また、３官能や４官能アルコキシシラン及び／又はその部分加水分解縮合物に理論水量以上の水を加えて得られる加水分解縮合物は、上記の各成分の加水分解液として入手することが出来る。ここで、理論水量とは、アルコキシ基に対して０．５倍モルの水量であり、理論水量以上の水の量としては、アルコキシ基に対して０．５〜１倍モルの水量が好ましい。
【００３９】
本発明において、樹脂組成物中の３官能や４官能のアルコキシシランの含有量は、上記のアクリル樹脂１００質量部に対して、３官能や４官能のアルコキシシランの合計量として２０〜２００質量部の範囲が望ましい。３官能や４官能のアルコキシシランの含有量が２０質量部未満であると、表面層に十分な耐熱性が発現しない。逆に２００質量部を超えると、表面層の耐薬品性が低下する傾向がある。
【００４０】
表面層を形成する樹脂組成物中のアクリル樹脂は、分子構造中に上記のようにジメチルシロキサン基とパーフルオロアルキル基のうち少なくとも一方を有するが、アクリル樹脂の分子構造中には、さらに架橋性部位として水酸基を有していてもよい。この場合、水酸基と反応する硬化剤として、樹脂組成物中にアミノ樹脂とイソシアネート樹脂のうち少なくとも一方を含有させることによって、アクリル樹脂を架橋させて硬化させることができ、表面層の低表面自由エネルギーを長期に亘って維持することが可能になるものである。また表面層は架橋密度が高まって緻密な層になるので、耐薬品性や耐摩耗性を向上することができるものである。アミノ樹脂とイソシアネート樹脂はいずれか一方を用いる他、両方を併用することもできる。
【００４１】
アクリル樹脂中の水酸基の含有量は特に限定されるものではないが、１０〜２００ｍｇＫＯＨ／ｇの範囲が好ましく、更に好ましくは５０〜１５０ｍｇＫＯＨ／ｇの範囲である。水酸基価が低すぎると、得られる塗膜の架橋密度が低下して、硬度が低い表面層になる傾向がある。逆に水酸基価が高すぎると、硬い塗膜の表面層が得られるが、アクリル樹脂と溶剤との相溶性が低下し、樹脂安定性が劣る傾向がある。
【００４２】
またイソシアネート樹脂としては、例えば、リジンジイソシアネート、ヘキサメチレンジイソシアネート、トリメチルヘキサンジイソシアネートなどの脂肪族ジイソシアネート類；水素添加キシリレンジイソシアネート、イソホロンジイソシアネート、メチルシクロヘキサン−２，４（または２，６）−ジイソシアネート、４，４´−メチレンビス（シクロヘキシルイソシアネート）、１，３−（イソシアナトメチル）シクロヘキサンなどの環状脂肪族ジイソシアネート類；トリレンジイソシアネート、キシリレンジイソシアネ−ト、ジフェニルメタンジイソシアネートなどの芳香族ジイソシアネート類；リジントリイソシアネ−トなどの３価以上のポリイソシアネートなどのような有機ポリイソシアネートそれ自体、またはこれらの各有機ポリイソシアネートと多価アルコール、低分子量ポリエステル樹脂もしくは水等との付加物、あるいは上記したような各有機ジイソシアネート同士の環化重合体（例えばイソシアヌレート）、ビウレット型付加物などが挙げられる。これらのなかでもヘキサメチレンジイソシアネートのイソシアヌレートが好適である。これらは、１種単独で又は２種以上を混合して使用することができる。
【００４３】
樹脂組成物中のイソシアネート樹脂の含有量は、イソシアネート樹脂中に含まれるイソシアネート基（ＮＣＯ）が、アクリル樹脂中の水酸基（ＯＨ）に対して、ＮＣＯ／ＯＨの当量比で、０．２〜２．０の範囲となるように、より好ましくは０．５〜１．５の範囲となるように、設定するのが好ましい。
【００４４】
またアミノ樹脂としては、メラミン樹脂、ベンゾグアナミン樹脂、グリコールウリル樹脂、尿素樹脂などを用いることができ、このうちメラミン樹脂やベンゾグアナミン樹脂が好ましい。
【００４５】
このメラミン樹脂及びベンゾグアナミン樹脂としては、アルキルエーテル化したものが好ましい。他の型のもの、即ちイミノ型やメチロール型のものは、上記のように３官能や４官能のアルコキシシランを樹脂組成物中に含有させた場合、アルコキシシラン化合物の部分加水分解縮合物をシランカップリング剤で処理したとしても、このイミノ型メラミン樹脂や、メチロール型メラミン樹脂と反応し易く、塗料貯蔵安定性が低下するので好ましくない。アルキルエーテル化メラミン樹脂のうち、メトキシ基とブトキシ基の少なくとも一方で置換されたメラミン樹脂が特に好ましい。このものは塗料貯蔵安定性の点に加えて、メラミン樹脂が疎水性となるため、表面層の塗膜を形成した際に、メラミン樹脂が塗膜上層部に偏在して、表層の架橋密度が高くなることで、内部への汚染物質の浸透を抑制することができ、耐汚染性が良好になるものである。メトキシ基やブトキシ基で置換されたメラミン樹脂とは、ｉ−ブチル基またはｎ−ブチル基単独で、あるいはブチル基とメチル基とでエーテル化したメラミン樹脂である。
【００４６】
樹脂組成物中のアミノ樹脂の含有量は、特に限定されるものではないが、アクリル樹脂の固形分に対して、１０〜５０質量％の範囲に設定するのが好ましく、更に好ましくは１５〜４０質量％の範囲である。アミノ樹脂の量が多いと硬く脆い膜になる傾向があり、アミノ樹脂の量が少ないと架橋度が不足して十分な硬度が得られなかったり、耐薬品性が低くなったりする傾向がある。
【００４７】
また、表面層を形成する樹脂組成物中のアクリル樹脂は、分子構造中に上記のようにジメチルシロキサン基とパーフルオロアルキル基のうち少なくとも一方を有するが、アクリル樹脂の分子構造中には、さらに架橋性部位として水酸基とアルコキシ基の両方を有していてもよい。この場合、水酸基やアルコキシ基と反応する硬化剤として、樹脂組成物中に３官能のアルコキシシランと４官能のアルコキシシランを含有させることによって、アクリル樹脂を架橋させて硬化させることができ、耐熱性や耐光性において特に優れた表面層を形成することができるものである。
【００４８】
上記の実施の形態では、３官能や４官能のアルコキシシランを耐熱性向上のフィラーとして含有させたが、本実施の形態では、アクリル樹脂を３官能のアルコキシシランと４官能のアルコキシシランを併用して硬化させることによって、耐熱性や耐光性に優れた塗膜からなる表面層を形成するようにしたものである。ここで、３官能のアルコキシシランのみで硬化させる場合には十分な架橋性が得られないものであり、一方、４官能のアルコキシシランのみで硬化させる場合には、架橋が過度になって剛直な塗膜となり、柔軟性が低くなって塗膜にクラックが発生し易くなる。このため、３官能のアルコキシシランと４官能のアルコキシシランを併用するものである。
【００４９】
アクリル樹脂中に含有されるアルコキシ基としては、次の構造式で表されるものを用いることができる。
【００５０】
−Ｓｉ（ＯＲ）３
−Ｓｉ（Ｒ）（ＯＲ）２
−Ｓｉ（Ｒ）２（ＯＲ）
上記の構造式において、Ｒは炭化水素基を表すものであり、それぞれ同じであっても異なっていてもよい。具体的には、メチル基、エチル基、プロピル基、ブチル基、ペンチル基、ヘキシル基、ヘプチル基、オクチル基等のアルキル基；シクロペンチル基、シクロヘキシル基等のシクロアルキル基；２−フェニルエチル基、２−フェニルプロピル基、３−フェニルプロピル基等のアラルキル基；フェニル基、トリル基等のアリール基；ビニル基、アリル基等のアルケニル基；クロロメチル基、γ−クロロプロピル基、３，３，３−トリフルオロプロピル基等のハロゲン置換炭化水素基；γ−メタクリロキシプロピル基、γ−グリシドキシプロピル基、３，４−エポキシシクロヘキシルエチル基、γ−メルカプトプロピル基等の置換炭化水素基等を例示することができる。
【００５１】
また、アクリル樹脂中のアルコキシ基の含有量は特に限定されるものではないが、アクリル樹脂中に１〜３０質量％の範囲で含有されているのが好ましい。アクリル樹脂中のアルコキシシリル基の含有量が少なすぎると、架橋密度が小さくなって塗膜硬度が低くなる傾向があり、含有量が多すぎると、硬い塗膜の表面層を得ることができるが、クラックが入り易くなる傾向がある。
【００５２】
そして樹脂組成物中のアルコキシシランの含有量は、アクリル樹脂１００質量部に対して３官能のアルコキシシランを１０〜１００質量部の範囲、４官能のアルコキシシランを１０〜１００質量部の範囲が好ましく、３官能及び４官能のアルコキシシランの含有量をこの範囲に設定することによって、低表面自由エネルギーの維持性、耐摩耗性、耐熱性、耐光性、耐薬品性、密着性等に優れた塗膜で表面層を形成することができるものである。
【００５３】
上記のように調製される樹脂組成物を基材の表面に塗布して乾燥・硬化させることによって表面層を形成することができるものであり、基材の最外面にこのような表面層を有する照明器具の前面カバーを作製することができるものである。
【００５４】
樹脂組成物の塗布方法は、特に限定されるものではないが、スプレーコ−ティング法、ディップコーティング法、フローコーティング法、スピンコーティング法、ロールコーティング法、刷毛塗り、スポンジ塗り等の方法を好適に用いることができる。また、塗布することだけに限定されるものではなく、樹脂組成物をシート状に成形したものを基材に積層したり、金型の内面に樹脂組成物を吹き付けておき、この金型で基材を成形することによって積層したりすることもできるものであり、あるいは樹脂組成物を不織布等に含浸してプレス等で成型する方法も可能である。また樹脂組成物の硬化方法は、特に限定されるものではないが、表面層に要求される硬化被膜性能や、基材の耐熱温度、生産性等に応じて常温（室温放置）での硬化や、焼付けによる硬化など、任意に選択することができる。さらに、表面層の膜厚についても、特に制限はないが、通常は０．１〜５０μｍ程度であればよい。
【００５５】
上記のように基材の表面に表面層を被覆して照明器具の前面カバーを形成するにあたって、表面層の屈折率が基材の屈折率よりも小さくなるように、基材に対する表面層の屈折率を調整するものである。屈折率は、直進する光線が異なる媒質の境界で進行方向の角度を変える割合のことを示すものであり、前面カバーの基材を構成する材料よりも、屈折率が低い表面層を最表層に配置することによって、光の取り出し効率（光束）を高めることができるものである。すなわち、基材が空気に直接接すると、基材と空気の界面の屈折率差が大きいが、基材より屈折率が低い表面層を最表層に配置することによって、空気層と表面層の界面の屈折率差、表面層と基材の界面の屈折率差が小さくなるため、界面反射が抑えられて透過率が高くなり、光の取り出し効率が上がるものである。尚、本発明の樹脂組成物は基材に対して片面にだけ配置しても効果は得られるが、基材の両面に配置するとより高い取り出し効率が得られる。屈折率の測定方法は特に限定しないが、分光エリプソメトリーなどが高精度で測定できる手法として知られている。
【００５６】
ここで、照明器具の表面カバーの基材を形成する主な材料の屈折率は次の通りである。
・ホウ珪酸ガラス：１．５１
・水晶：１．５４
・サファイヤ：１．７７
・アクリル樹脂：１．４９
・ポリカーボネート：１．５８
・ポリスチレン：１．５９
このように、表面カバーの基材の屈折率は最も低いもので１．４９である。従って本発明において、表面層の屈折率は１．４９よりも小さいことが好ましい。
【実施例】
【００５７】
次に、本発明を実施例によって具体的に説明する。
【００５８】
（実施例１−１）
基材として、ホウ珪クラウンガラスガラス（住田光学ガラス社製「ＢＫ７」：屈折率１．５１、厚さ２ｍｍ）を用いた。
【００５９】
そして、パーフルオロアルキル基（パーフルオロヘキシル基）を側鎖に有するアクリル樹脂（フロロテクノロジー社製「フロロサーフＦＧ−５０４０」）を、基材の表面に、乾燥後の塗装膜厚が０．２μｍになるようにスプレー塗装にて塗布し、１００℃で２０分加熱することによって、基材の表面に表面層を形成した塗装板を得た。
【００６０】
（実施例１−２）
基材として、アクリル板（日本テストパネル社製：屈折率１．４９、厚さ２ｍｍ）を用いた。その他は、実施例１−１と同様にして塗装板を得た。
【００６１】
（実施例２−１）
テトラメトキシシランのオリゴマー（三菱化学株式会社製「メチルシリケート５１」）を３．１質量部とり、これにメチルアルコール９５質量部を添加して、撹拌しながら緩やかに０．１Ｎの硝酸水溶液を滴下し、溶液を６０℃に１時間を要して昇温させることによって、４官能のアルコキシシラン加水分解物溶液を調製した。この加水分解物溶液の固形分は１．６質量％であった。
【００６２】
このように調製した４官能のアルコキシシランの加水分解物溶液１００質量部と、パーフルオロアルキル基（パーフルオロオクチル基）を側鎖に有するアクリル樹脂（フロロテクノロジー製「フロロサーフＦＧ−４０１０」：固形分５質量％）１００質量部とを混合し、５分間攪拌することによって、樹脂組成物のコーティング液を調製した。
【００６３】
そして実施例１−１と同じガラス基材の表面に、乾燥後の塗装膜厚が０．２μｍになるようにこのコーティング液をスプレー塗装にて塗布し、１００℃で２０分加熱することによって、基材の表面に表面層を形成した塗装板を得た。
【００６４】
（実施例２−２）
実施例１−２と同じアクリル板基材を用いるようにした他は、実施例２−１と同様にして塗装板を得た。
【００６５】
（実施例３−１）
メチルトリメトキシシラン（信越シリコーン株式会社製「ＫＢＭ−１３」）を３．１質量部とり、これにメチルアルコールを９５質量部添加して、撹拌しながら緩やかに０．１Ｎの硝酸水溶液を滴下し、溶液を６０℃に１時間を要して昇温させることによって、３官能のアルコキシシラン加水分解物溶液を調製した。この加水分解物溶液の固形分は１．５質量％であった。
【００６６】
このように調製した３官能のアルコキシシランの加水分解物溶液１００質量部と、パーフルオロアルキル基を有するアクリル樹脂（上記のフロロテクノロジー製「フロロサーフＦＧ−４０１０」）１００質量部とを混合し、５分間攪拌することによって、樹脂組成物のコーティング液を調製した。
【００６７】
そして実施例１−１と同じガラス基材の表面に、乾燥後の塗装膜厚が０．２μｍになるようにこのコーティング液をスプレー塗装にて塗布し、１００℃で２０分加熱することによって、基材の表面に表面層を形成した塗装板を得た。
【００６８】
（実施例３−２）
実施例１−２と同じアクリル板基材を用いるようにした他は、実施例３−１と同様にして塗装板を得た。
【００６９】
（実施例４−１）
ジメチルシロキサン基と架橋基として水酸基を側鎖に有するアクリル樹脂（富士化成工業株式会社製「ＺＸ−０２２」：固形分４６質量％、水酸基価１２０）を１００質量部、イソシアネート樹脂（旭化成ケミカルズ株式会社製「ＴＰＡ１００」：固形分１００質量％）を２０質量部、酢酸エチルを１００質量部、酢酸ブチルを１００質量部、およびイソホロンを３０質量部混合し、５分間攪拌することによって、樹脂組成物のコーティング液を調製した。
【００７０】
そして実施例１−１と同じガラス基材の表面に、乾燥後の塗装膜厚が１μｍになるようにこのコーティング液をスプレー塗装にて塗布し、１００℃で３０分加熱することによって、基材の表面に表面層を形成した塗装板を得た。
【００７１】
（実施例４−２）
実施例１−２と同じアクリル板基材を用いるようにした他は、実施例４−１と同様にして塗装板を得た。
【００７２】
（実施例５−１）
ジメチルシロキサン基と架橋基として水酸基を側鎖に有するアクリル樹脂（上記の富士化成工業株式会社製「ＺＸ−０２２」）を１００質量部、メラミン樹脂（三井化学株式会社製「ユーバン１２２」：固形分６０質量％）を２０質量部、メラミン樹脂の触媒としてドデシルスルホン酸（三井化学株式会社製「キャタリスト６０００」）を３質量部添加し、さらに酢酸エチル７０質量部、酢酸ブチル７０質量部、ｎ−ブタノール７０質量部、およびダイアセトンアルコール３０質量部を混合し、５分間攪拌することによって、樹脂組成物のコーティング液を調製した。
【００７３】
そして実施例１−１と同じガラス基材の表面に、乾燥後の塗装膜厚が１μｍになるようにこのコーティング液をスプレー塗装にて塗布し、１１０℃で２０分加熱することによって、基材の表面に表面層を形成した塗装板を得た。
【００７４】
（実施例５−２）
実施例１−２と同じアクリル板基材を用いるようにした他は、実施例５−１と同様にして塗装板を得た。
【００７５】
（実施例６−１）
パーフルオロアルキル基（パーフルオロオクチル基）と架橋基として水酸基を側鎖に有するアクリル樹脂（関東電化工業株式会社製「ＫＤ−２２０」：固形分３０質量％、水酸基価６０）１００質量部と、イソシアネート樹脂（上記の旭化成ケミカルズ株式会社製「ＴＰＡ１００」）７質量部と、酢酸エチル１００質量部と、酢酸ブチル１００質量部と、およびイソホロン３０質量部とを混合し、５分間攪拌することによって、樹脂組成物のコーティング液を調製した。
【００７６】
そして実施例１−１と同じガラス基材の表面に、乾燥後の塗装膜厚が１μｍになるようにこのコーティング液をスプレー塗装にて塗布し、１００℃で３０分加熱することによって、基材の表面に表面層を形成した塗装板を得た。
【００７７】
（実施例６−２）
実施例１−２と同じアクリル板基材を用いるようにした他は、実施例６−１と同様にして塗装板を得た。
【００７８】
（実施例７−１）
パーフルオロアルキル基と架橋基として水酸基を側鎖に有するアクリル樹脂（上記の関東電化工業株式会社製「ＫＤ−２２０」）１００質量部と、メラミン樹脂（上記の三井化学株式会社製「ユーバン１２２」）１５質量部と、メラミン樹脂の触媒としてドデシルスルホン酸（三井化学株式会社製「キャタリスト６０００」）３質量部を添加し、さらに酢酸エチル４０質量部と、酢酸ブチル４０質量部と、ｎ−ブタノール４０質量部と、およびダイアセトンアルコール２０質量部を混合し、５分間攪拌することによって、樹脂組成物のコーティング液を調製した。
【００７９】
そして実施例１−１と同じガラス基材の表面に、乾燥後の塗装膜厚が１μｍになるようにこのコーティング液をスプレー塗装にて塗布し、１１０℃で２０分加熱することによって、基材の表面に表面層を形成した塗装板を得た。
【００８０】
（実施例７−２）
実施例１−２と同じアクリル板基材を用いるようにした他は、実施例７−１と同様にして塗装板を得た。
【００８１】
（実施例８−１）
ジメチルシロキサン基と架橋基として水酸基を側鎖に有するアクリル樹脂（上記の富士化成工業株式会社製「ＺＸ−０２２」）１００質量部と、メラミン樹脂（上記の三井化学株式会社製「ユーバン１２２」）２０質量部と、実施例２で調製した４官能のアルコキシシラン加水分解物溶液６００質量部と、ダイアセトンアルコール３０質量部を加えて混合し、５分間攪拌することによって、樹脂組成物のコーティング液を調製した。この樹脂組成物のコーティング液において、アクリル樹脂１００質量部に対して４官能アルコキシシランが２０質量部含有されている。
【００８２】
そして実施例１−１と同じガラス基材の表面に、乾燥後の塗装膜厚が０．５μｍになるようにこのコーティング液をスプレー塗装にて塗布し、１１０℃で２０分加熱することによって、基材の表面に表面層を形成した塗装板を得た。
【００８３】
（実施例８−２）
実施例１−２と同じアクリル板基材を用いるようにした他は、実施例８−１と同様にして塗装板を得た。
【００８４】
（実施例９−１）
４官能のアルコキシシラン加水分解物溶液の配合量を１５０質量部に変更するようにした他は、実施例８−１と同様にして樹脂組成物のコーティング液を調製した。この樹脂組成物のコーティング液において、アクリル樹脂１００質量部に対して４官能アルコキシシランが５質量部含有されている。
【００８５】
そして実施例１−１と同じガラス基材の表面に、乾燥後の塗装膜厚が０．５μｍになるようにこのコーティング液をスプレー塗装にて塗布し、１１０℃で２０分加熱することによって、基材の表面に表面層を形成した塗装板を得た。
【００８６】
（実施例９−２）
実施例１−２と同じアクリル板基材を用いるようにした他は、実施例９−１と同様にして塗装板を得た。
【００８７】
（実施例１０−１）
ジメチルシロキサン基と水酸基を有するアクリル樹脂の配合量を１０質量部、４官能のアルコキシシラン加水分解物溶液の配合量を８６０質量部に変更するようにした他は、実施例８−１と同様にして樹脂組成物のコーティング液を調製した。この樹脂組成物のコーティング液において、アクリル樹脂１００質量部に対して４官能アルコキシシランが３００質量部含有されている。
【００８８】
そして実施例１−１と同じガラス基材の表面に、乾燥後の塗装膜厚が０．５μｍになるようにこのコーティング液をスプレー塗装にて塗布し、１１０℃で２０分加熱することによって、基材の表面に表面層を形成した塗装板を得た。
【００８９】
（実施例１０−２）
実施例１−２と同じアクリル板基材を用いるようにした他は、実施例１０−１と同様にして塗装板を得た。
【００９０】
（実施例１１−１）
テトラメトキシシランのオリゴマー（三菱化学株式会社製「メチルシリケート５１」）を３．１質量部と、メチルトリメトキシシラン（信越シリコーン株式会社製「ＫＢＭ−１３」）を３．１質量部とり、これにメチルアルコールを９５質量部添加して、撹拌しながら緩やかに０．１Ｎの硝酸水溶液を滴下し、溶液を６０℃に１時間を要して昇温させることによって、３官能と４官能のアルコキシシラン加水分解物溶液を調製した。この加水分解物溶液の固形分は３．０質量％であった。
【００９１】
このように調製した３官能と４官能のアルコキシシラン加水分解物溶液７７０質量部と、ジメチルシロキサン基と架橋基として水酸基及びアルコキシ基（トリメトキシ基）を側鎖に有するアクリル樹脂（富士化成工業株式会社製「ＺＸ−０２２Ｈ」：固形分４６質量％、水酸基価１２０）１００質量部と、ダイアセトンアルコール３０質量部とを加えて混合し、５分間攪拌することによって、樹脂組成物のコーティング液を調製した。この樹脂組成物のコーティング液において、アクリル樹脂１００質量部に対して３官能及び４官能アルコキシシランが５０質量部含有されている。
【００９２】
そして実施例１−１と同じガラス基材の表面に、乾燥後の塗装膜厚が０．５μｍになるようにこのコーティング液をスプレー塗装にて塗布し、１１０℃で２０分加熱することによって、基材の表面に表面層を形成した塗装板を得た。
【００９３】
（実施例１１−２）
実施例１−２と同じアクリル板基材を用いるようにした他は、実施例１１−１と同様にして塗装板を得た。
【００９４】
（比較例１−１）
実施例１−１と同じガラス基材の表面に、パーフルオロアルキル基を有する化学吸着単分子膜（有限会社かがわ学生ベンチャー社製「ＷＲ−ＬＩＶＥ２−III」）を乾燥後の塗装膜厚が０．００５μｍ程度になるようにスプレー塗装にて塗布し、１００℃で３０分加熱して、塗装板を得た。
【００９５】
（比較例１−２）
実施例１−２と同じアクリル板基材を用いるようにした他は、比較例１−１と同様にして塗装板を得た。
【００９６】
（比較例２−１）
側鎖を持たないアクリル樹脂（三井化学株式会社「アルマテックスＬ１０４３」：固形分４０質量％）１００質量部とキシレン２００質量部を混合し、５分間攪拌することによって、コーティング液を調製した。
【００９７】
そして実施例１−１と同じガラス基材の表面に、乾燥後の塗装膜厚が１μｍになるようにこのコーティング液をスプレー塗装にて塗布し、１１０℃で２０分加熱することによって、基材の表面に表面層を形成した塗装板を得た。
【００９８】
（比較例２−２）
実施例１−２と同じアクリル板基材を用いるようにした他は、比較例２−１と同様にして塗装板を得た。
【００９９】
（比較例３−１）
架橋基として水酸基を有するアクリル樹脂（ＤＩＣ株式会社製「５２−６６８ＢＡ」：固形分４５質量％、水酸基価２４）１００質量部と、イソシアネート樹脂（上記の旭化成ケミカルズ株式会社製「ＴＰＡ１００」）４質量部と、酢酸エチル１００質量部と、酢酸ブチル１００質量部と、およびイソホロン３０質量部とを混合し、５分間攪拌することによって、コーティング液を調製した。
【０１００】
そして実施例１−１と同じガラス基材の表面に、乾燥後の塗装膜厚が１μｍになるようにこのコーティング液をスプレー塗装にて塗布し、１００℃で３０分加熱することによって、基材の表面に表面層を形成した塗装板を得た。
【０１０１】
（比較例３−２）
実施例１−２と同じアクリル板基材を用いるようにした他は、比較例３−１と同様にして塗装板を得た。
【０１０２】
（比較例４−１）
架橋基として水酸基を有し、側鎖を持たないフッ素アクリル樹脂（旭硝子株式会社「ルミフロンＬＦ１００」：固形分５０質量％、水酸基価２６）１００質量部と、イソシアネート樹脂（上記の旭化成ケミカルズ株式会社製「ＴＰＡ１００」）５質量部と、キシレン５０質量部と、メソイソブチルケトン１５０質量部を混合し、５分間攪拌することによって、コーティング液を調製した。
【０１０３】
そして実施例１−１と同じガラス基材の表面に、乾燥後の塗装膜厚が１μｍになるようにこのコーティング液をスプレー塗装にて塗布し、１００℃で３０分加熱することによって、基材の表面に表面層を形成した塗装板を得た。
【０１０４】
（比較例４−２）
実施例１−２と同じアクリル板基材を用いるようにした他は、比較例４−１と同様にして塗装板を得た。
【０１０５】
（比較例５−１）
架橋基としてグリシジル基を有するエポキシ樹脂（大阪ガスケミカル株式会社製「オグソールＥＧ」：エポキシ当量２９４ｇ／ｅｐ）１００質量部と、エポキシ硬化剤（新日本理化株式会社製「リカシッド  ＭＨ−７００」）１８０質量部と、トルエン１００質量部と、キシレン１００質量部とを混合し、５分間攪拌することによって、コーティング液を調製した。
【０１０６】
そして実施例１−１と同じガラス基材の表面に、乾燥後の塗装膜厚が１μｍになるようにこのコーティング液をスプレー塗装にて塗布し、１００℃で６０分加熱した後に、さらに１２０℃で３０分加熱することによって、基材の表面に表面層を形成した塗装板を得た。
【０１０７】
（比較例５−２）
実施例１−２と同じアクリル板基材を用いるようにした他は、比較例５−１と同様にして塗装板を得た。
【０１０８】
（比較例６−１）
実施例１−１と同じガラス基材の表面に、光触媒コーティング（パナソニック電工株式会社製「フレッセラＰ」）を乾燥後の塗装膜厚が０．１μｍとなるように塗装し、１００℃で１０分間硬化させることにより、塗装板を得た。
【０１０９】
（比較例６−２）
実施例１−２と同じアクリル板基材の表面に、まず接着層のプライマ（パナソニック電工株式会社製「ＡＳプライマ」）を乾燥後の塗装膜厚が０．５μｍとなるように塗装し、１００℃で１０分間硬化させ、次にガード層となる無機樹脂（パナソニック電工株式会社製「フレッセラＮ」）を乾燥後の塗装膜厚が１μｍとなるように塗装し、１００℃で１０分間硬化させた。さらにこの上に、光触媒コーティング（パナソニック電工株式会社製「フレッセラＰ」）を乾燥後の塗装膜厚が０．１μｍとなるように塗装し、１００℃で１０分間硬化させることにより、塗装板を得た。
【０１１０】
（比較例７）
何も塗装していない実施例１−１と同じホウ珪クラウンガラスガラス（住田光学ガラス社製「ＢＫ７」：屈折率１．５１、厚さ２ｍｍ）を試料板とした。
【０１１１】
（比較例８）
何も塗装していない実施例１−２と同じアクリル板（日本テストパネル社製：屈折率１．４９、厚さ２ｍｍ）を試料板とした。
【０１１２】
上記の実施例１−１〜１１−１及び実施例１−２〜１１−２、比較例１−１〜６−１及び比較例１−２〜６−２で作製した塗装板、比較例７〜８の試料板について、次の項目の評価を行なった。ただし、（２）の屈折率の評価のみ、シリコンウェハー上に形成した樹脂組成物の塗膜について評価を行い、その他については各実施例及び各比較例で作製した塗装板や試料板について評価した。結果を表１及び表２に示す。また表１，２に性能が合格のものを「○」、不合格のものを「×」と表示した。
【０１１３】
（１）表面自由エネルギー
接触角計（協和界面科学社製「ＤＭ５００」）を用いて、水、およびジヨードメタンを、塗装板の表面層あるいは試料板の表面に滴下した際の接触角を求め、下記の式にそれぞれの接触角を代入して表面エネルギーの分散力成分（γsｄ）、極性力成分（γsｐ）を算出し、全表面自由エネルギーと分散力成分の表面自由エネルギーを求めた。
（１＋cosθ）・γＬ／２＝（γsｄ・γＬｄ）１／２＋（γsｐ・γＬｐ）１／２
（２）表面層の屈折率
シリコンウェハー上にコーティング液を塗布して約１００ｎｍの膜厚で塗膜を形成し、大塚電子株式会社製分光エリプソメータ「ＦＥ−５０００」を用いて塗膜の屈折率を測定して、これを表面層の屈折率とした。
【０１１４】
（３）透過率
株式会社日立ハイテクノロジーズ社製分光光度計「Ｕ−４１００」で、積分球を用いた全光線透過率を測定した。
【０１１５】
（４）カーボンブラック（ＣＢ）水懸濁液吹付け後の透過率
カ−ボン水の汚染試料水を、塗装板の表面層や試料板の表面全体に均一にかかるように、霧吹きで吹き付け、９０℃に約１５分間保つことによって、水分を蒸発させて乾燥した。この後に、上記（３）と同様にして透過率の測定を実施した。なお、汚染試料水は、排ガスを想定してカーボンブラック水懸濁液を使用した。カ−ボンブラック水懸濁液については、カーボンブラック（デグサ社製「ＦＷ２」：平均粒子径１３μｍ、比表面積４６０ｇ／ｍ２）３ｇを純水に分散させて全質量を３００ｇとしたものを用いた。
【０１１６】
（５）磨耗１００回後の、カーボンブラック（ＣＢ）水懸濁液吹付け後の透過率
大同理科製作所株式会社製「ウォッシャビリティ磨耗性試験装置」に取り付けられた洗浄用スポンジを１ｋｇ荷重にて往復回数１００回で擦る摩耗試験を実施した後、上記の（４）のカーボンブラック水懸濁液吹付け後の透過率測定を実施した。
【０１１７】
（６）カーボンブラック（ＣＢ）＋水＋油懸濁液吹付け後の透過率
汚染試料液であるカーボンブラック＋水＋油を均一に分散した懸濁液を、塗装板の表面層や試料板の表面全体に均一にかかるように、霧吹きで吹き付け、９０℃に約１５分間保つことによって、水分を蒸発させて乾燥した。この後に、上記（３）と同様にして透過率の測定を実施した。なお、汚染試料液は、（４）と同様、排ガスを想定してカーボンブラックを用い、水に加えて、油も混合して懸濁液を作製した。カ−ボンブラック＋水＋油懸濁液については、カーボンブラック（デグサ社製「ＦＷ２」：平均粒子径１３μｍ、比表面積４６０ｇ／ｍ２）３ｇと純水２５０ｇと水溶性切削油（協同油脂株式開社製「エマルカットＢ−５０」）４７ｇを混合して均一に分散させて全質量を３００ｇとしたものを用いた。
【０１１８】
（７）耐光性
株式会社オーク製作所製高圧水銀灯照射装置「ＵＶ−３００」を用い、波長３６０ｎｍの紫外線強度が４０ｍＷ／ｃｍ２になるよう設定して、２４時間照射した。そして光照射前後の色差ΔＥａｂを、コニカミノルタ社製分光測色計「ＣＭ−３６００ｄ」で測定して、評価の指標とした。色差ΔＥａｂが３以下の場合を合格とした。尚、本評価はガラスを基材とするものに対してのみ行なった。
【０１１９】
（８）耐熱性
２００℃の乾燥機に７２時間保持して加熱処理を行なった。そして光照射前後の色差ΔＥａｂを、コニカミノルタ社製分光測色計「ＣＭ−３６００ｄ」で測定して、評価の指標とした。色差ΔＥａｂが３以下の場合を合格とした。尚、本評価はガラスを基材とするものに対してのみ行なった。
【０１２０】
（９）耐薬品性
試験液として、５％炭酸水素ナトリウム（和光純薬工業（株）製）水溶液を用い、塗装板の表面層や試料板の表面に１ｃｍ×１ｃｍに切断したキッチンペーパーを重ね、試験液をキッチンペーパー上に滴下し、時計皿を被せて静置して、２４時間後放置した。そして２４時間経過後の塗膜の外観を、次の判断基準で評価した。
外観の変化が全くない：○
滴下していたところが枠として跡がある：△
塗膜が剥離に至る：×
【０１２１】
【表１】
2010232160.tif 000003
【０１２２】
【表２】
2010232160.tif 000004
【０１２３】
表１，２にみられるように、各実施例のものは、汚染後の透過率が高く、また耐光性、耐熱性、耐薬品性にも優れることが、確認される。